(57)【要約】【課題】  光沢、画質、インク吸収性のいずれもが優れている上に、ひび割れ、折り割れが抑制され、さらに耐水性に優れたインクジェット記録用シートの製造方法を提供する。【解決手段】  支持体上に、微粒子、重合度２０００以上のポリビニルアルコールを含有するインク受容層形成用塗液を塗工、乾燥して得られるインクジェット記録用シートの製造方法において、前記ポリビニルアルコールに対して架橋可能な架橋剤の水溶液を、インク受容層形成用塗液の塗工に先立って、あるいは同時に支持体に塗工するものであり、且つ、前記架橋剤が、硝酸ジルコニル、塩化ジルコニル、ヒドロキシ塩化ジルコニルのうち少なくとも１種以上含有することを特徴とするインクジェット記録用シートの製造方法。【選択図】      なし【特許請求の範囲】
【請求項１】
支持体上に、微粒子および重合度２０００以上のポリビニルアルコールを含有するインク受容層形成用塗液を塗工、乾燥してインク受容層を形成するインクジェット記録用シートの製造方法において、前記ポリビニルアルコールに対して架橋可能な架橋剤の水溶液を、インク受容層形成用塗液の塗工に先立って、あるいは同時に支持体に塗工するものであり、且つ、前記架橋剤が、硝酸ジルコニル、塩化ジルコニル、ヒドロキシ塩化ジルコニルのうち少なくとも１種以上含有することを特徴とするインクジェット記録用シートの製造方法。
【請求項２】
前記ポリビニルアルコールが、ケン化度９７モル％以上である請求項１記載のインクジェット記録用シートの製造方法。
【請求項３】
前記架橋剤が、硝酸ジルコニル、塩化ジルコニルである請求項１又は２記載のインクジェット記録用シートの製造方法。
【請求項４】
前記架橋剤の水溶液をインク受容層形成の前に、塗工することにより得られる請求項１〜３のいずれか一項に記載のインクジェット記録用シートの製造方法。
【発明の詳細な説明】
【技術分野】
【０００１】
本発明は、インクジェット記録方式に適用する記録用シートを製造する方法に関する。
【背景技術】
【０００２】
水性インクを微細なノズルから記録用シートに向かって噴出し、該シートの記録面上に画像を形成させるインクジェット記録方式は、記録時の騒音が少ないこと、フルカラー画像の形成が容易であること、高速記録が可能であること、および、他の印刷装置より記録コストが安価であることなどの理由により、端末プリンタ、ファクシミリ、プロッタ、あるいは帳票印刷等で広く利用されている。
【０００３】
インクジェット記録方式に適する記録用シートとしては、インク受容層を有するインクジェット記録用シートが広く使用されている。このインクジェット記録用シートにおいては、プリンタの急速な普及と、高精細・高速化と、さらにはデジタルカメラの登場とにより特性の高度化が要求されている。例えば、インク吸収性、銀塩方式の写真に匹敵する画質および光沢を有するインクジェット記録用シートが強く求められている。
【０００４】
これを実現するために、インク受容層に微粒子を用いることにより高いインク吸収速度と光沢を得、且つインク受容層の塗膜のひび割れを制御することにより、ドットの真円性を再現する必要がある。
【０００５】
特許文献１、２には、上記要求を満たすためのインクジェット記録用シートの製造方法が提案されている。インク受容層に平均一次粒子径２０ｎｍ以下の無機顔料微粒子と水溶性樹脂にポリビニルアルコールを含んで構成されているインクジェット記録シートが提案されている。これは、ホウ砂又はホウ酸とポリビニルアルコールの架橋反応を利用して、該記録層が減率乾燥部になる前に塗料をゲル化させて、塗膜のひび割れを抑制しながら高い塗工量を付与することができる。
特許文献２には、支持体とインク記録層との間の支持体上に、ホウ酸またはホウ素化合物が支持体の一方の表面あたり０．１ｇ／ｍ２以上塗工されており、記録層中のポリビニルアルコールは下塗りのホウ酸またはホウ素化合物により架橋されて、該記録層が減率乾燥部になる前に塗料がゲル化して、塗膜のひび割れを抑制している。
また、特許文献３には、まず、支持体上に微粒子および水溶性樹脂を含む下塗り形成用塗液を塗工して下塗り層を形成し、その下塗り層上に、ホウ砂を１．４質量％以下の濃度で含む架橋剤含有塗液を塗工する。そして、塗工した架橋剤含有塗液が乾燥しないうちに、その上に、微粒子および水溶性樹脂を含むインク受容層形成用塗液を塗工してインク受容層を形成する。この方法によれば、架橋剤含有塗液中のホウ砂によって下塗り層およびインク吸収層の水溶性樹脂を架橋して塗膜強度を高くできる。その結果、下塗り層およびインク受容層を厚くでき、インク保持量を多くできるため、画質を高くできる。しかも、微粒子を含む下塗り層によりインク吸収性を高めることもできる。
【０００６】
近年、一般家庭ユーザへの普及に伴い、狭い室内への設置を容易にするため、プリンタ設置に必要な面積を狭くすることが求められており、その解決策のひとつとして、記録用シートをプリンタ下部の給紙トレイに印刷面を下向きにセットし、プリンタ内部で記録体を回転させて印刷面を上向きにしてから印刷する給紙方法を採用するインクジェットプリンタが増加している。この給紙方法は、記録体がプリンタ内部で回転する様子をアルファベットの「Ｃ」の字に例えてＣ型給紙等と呼ばれることがあり、従来のプリンタ背面からの給紙方法（Ｃ型給紙に対して、こちらはＪ型給紙等と呼称される。）と区別されている。
Ｃ型給紙では、記録用シートをプリンタ内部の狭い給紙経路内で回転させる際、インク受容層の表面に大きな張力がかかり、インク受容層に割れが発生する現象（以下、折り割れともいう）が生じやすい。
【０００７】
特許文献１、２、３に記載の製造方法で製造されたインクジェット記録用シートは、光沢、画質、インク吸収性に優れるものの、インク受容層が折り割れしやすく、また、インクの耐水性が十分ではなかった。
【０００８】
一方、特許文献４、５には、インク受容層のひび割れや折り割れを生じなくさせるため、平均二次粒子径が５００ｎｍ以下の無機微粒子とアセトアセチル変性ポリビニルアルコールを含有するインク受容層に架橋剤としてジヒドラジド化合物や多価金属塩を含有もしくは下塗りする提案がある。
また、特許文献６には、アセト酢酸エステル基含有ポリビニルアルコール系樹脂、カチオン性基含有ポリビニルアルコール系樹脂、ジルコニウム化合物、無機微粒子を含有するインクジェット記録媒体の提案があるが、十分なひび割れ抑制効果が得られていなかった。
【先行技術文献】
【特許文献】
【０００９】
【特許文献１】特開平１１−１１５３０８号公報
【特許文献２】特開２００１−２４６８３２号公報
【特許文献３】特開２００４−７４５７６号公報
【特許文献４】特開２００５−３３５１１９号公報
【特許文献５】特開２００５−３３５１２０号公報
【特許文献６】特開２００６−２６３９２６号公報
【発明の概要】
【発明が解決しようとする課題】
【００１０】
本発明は、光沢、画質、インク吸収性のいずれもが優れている上に、インク受容層のひび割れ、折り割れが抑制され、さらに耐水性に優れたインクジェット記録用シートの製造方法を提供することを目的とする。
【課題を解決するための手段】
【００１１】
本発明者らが、前記課題を解決するために検討した結果、インク受容層のひび割れを抑制する目的で使用されている架橋剤とインク受容層形成用塗液に含有されるポリビニルアルコールとが架橋して硬くなることで、インクジェット記録用シートが折り割れしやすくなることを見出し、鋭意研究を行なった結果、特定の架橋剤を先立って塗工した後、特定のポリビニルアルコールを有するインク受容層形成用塗液を塗布することによって、ひび割れ、折り割れが抑制され、さらに耐水性を向上させることが可能であることを見出した。
そして、それらの知見に基づいて、以下のインクジェット記録用シートの製造方法を発明した。
［１］支持体上に、微粒子および重合度２０００以上のポリビニルアルコールを含有するインク受容層形成用塗液を塗工、乾燥してインク受容層を形成するインクジェット記録用シートの製造方法において、前記ポリビニルアルコールに対して架橋可能な架橋剤の水溶液を、インク受容層形成用塗液の塗工に先立って、あるいは同時に支持体に塗工するものであり、且つ、前記架橋剤が、硝酸ジルコニル、塩化ジルコニル、ヒドロキシ塩化ジルコニルのうち少なくとも１種以上含有することを特徴とするインクジェット記録用シートの製造方法。
［２］前記ポリビニルアルコールが、ケン化度９７モル％以上である［１］記載のインクジェット記録用シートの製造方法。
［３］前記架橋剤が、硝酸ジルコニル、塩化ジルコニルである［１］又は［２］記載のインクジェット記録用シートの製造方法。
［４］前記架橋剤の水溶液をインク受容層形成の前に、塗工することにより得られる［１］〜［３］のいずれか一に記載のインクジェット記録用シートの製造方法。
【発明の効果】
【００１２】
本発明のインクジェット記録用シートの製造方法によれば、光沢、画質、インク吸収性のいずれもが優れている上に、インク受容層のひび割れ、折り割れが抑制され、さらに耐水性に優れたインクジェット記録用シートを製造できる。
【発明を実施するための形態】
【００１３】
「支持体」
支持体としては、その透気度を限定するものではなく、透気性支持体から非透気性支持体まで、いずれでも使用できるが、透気性支持体が好ましい。透気性支持体を用いた場合には、架橋剤の水溶液および下塗り層形成用塗液を均一に塗工することができるからである。また、記録用シートをキャスト仕上げする場合は、透気性支持体を使用するとよい。
【００１４】
［透気性支持体］
透気性支持体としては、透気性を有するものであれば特に限定するものではなく、一般の塗工紙等に使用される酸性紙、あるいは中性紙等の透気性支持体が適宜使用される。透気性支持体を構成する木材パルプとしては、クラフトパルプ（ＫＰ）、サルファイトパルプ（ＳＰ）、ソーダパルプ（ＡＰ）等の化学パルプ、セミケミカルパルプ（ＳＣＰ）、ケミグランドウッドパルプ（ＣＧＰ）等の半化学パルプ、砕木パルプ（ＧＰ）、サーモメカニカルパルプ（ＴＭＰ、ＢＣＴＭＰ）、リファイナーグランドウッドパルプ（ＲＧＰ）等の機械パルプ、或いは楮、三椏、麻、ケナフ等を原料とする非木材パルプ、古紙を原料とする脱墨パルプが挙げられる。また、パルプとして、塩素、二酸化塩素、酸素、オゾン、過酸化水素、次亜塩素酸等各種漂白法を組み合わせて漂白したパルプを使用すると、高白色度を得るために好ましい。中でも、ＥＣＦ漂白やＴＣＦ漂白等された塩素フリーパルプは、記録用紙を長期間保存しても黄変を起こし難いので好ましい。これらのパルプは、単独でも、二種以上併用しても良い。
【００１５】
これらのパルプは、紙力、抄紙適性等を調整するために、叩解機により叩解度を調整できる。パルプの叩解度（フリーネス）は特に限定しないが、一般に２５０〜５５０ｍｌ（ＣＳＦ：ＪＩＳ−Ｐ−８１２１）程度である。平滑性を高めるためには叩解度を進めるほうが望ましいが、記録用紙に記録した場合にインク中の水分によって起こる用紙のボコツキや記録画像のにじみは、叩解を進めないほうが良好な結果を得る場合が多い。従ってフリーネスは３００〜５００ｍｌ程度が好ましい。
【００１６】
透気性支持体には、抄紙の際に、助剤としてサイズ剤、定着剤、紙力増強剤、カチオン化剤、歩留り向上剤、染料、蛍光増白剤等を添加することができる。さらに、抄紙機のサイズプレス工程において、デンプン、ポリビニルアルコール類、カチオン樹脂等を塗布・含浸させ、表面強度、サイズ度等を調整できる。ステキヒトサイズ度（１００ｇ／ｍ２の紙として）は１〜２００秒程度が好ましい。サイズ度が低いと、塗工時に皺が発生する等操業上問題となる場合があり、高いとインク吸収性が低下したり、印字後のカールやコックリングが著しくなったりする場合がある。より好ましいサイズ度の範囲は４〜１２０秒である。透気性支持体の坪量は、特に限定されないが、２０〜４００ｇ／ｍ２程度、好ましくは１００〜３５０ｇ／ｍ２である。坪量が小さすぎると、インクジェット記録を行った際に、カールやコックリングが著しくなったり、不透明度が得られ難くなったりする傾向にある。また、大きすぎると、光沢性が劣る傾向にある。
【００１７】
なお、キャスト仕上げを行なう場合、透気性支持体の透気性は、王研式透気度が１０〜１０００秒／１００ｃｃ程度が好ましく、より好ましくは１０〜５００秒／１００ｃｃ程度、特に好ましくは１０〜２００秒／１００ｃｃである。因みに、透気度が大きくなると、光沢性が劣る傾向にある。これは、湿潤状態の最表層を、加熱された鏡面ドラムを用いて乾燥するため、塗工液の水分は透気性支持体を通して蒸発されることになるが、透気度が高くなると乾燥が不十分であったり、必要以上に加熱されるため、光沢性が劣る結果になったりすると考えられる。なお、更に透気度が大きくなるとキャスト仕上げする際の操業性が劣ってくる。一方、１０秒／１００ｃｃに満たないような透気性支持体の場合もまた、光沢性が低下する傾向にある。これは、インクジェット記録層を形成する際に、塗工液中の接着剤の多くが透気性支持体に浸透してしまい、インクジェット記録層中の接着剤量が減ってしまい、この結果、光沢性が劣る傾向になると考えられる。
【００１８】
抄紙装置としては特に限定するものではなく、公知の長網抄紙機、円筒抄紙機、ヤンキー抄紙機、ツインワイヤーフォーマー、傾斜ワイヤーフォーナーなど、ドライヤーとしては、ヤンキードライヤー、他筒式ドライヤーなどが各種公知の抄紙機が使用できる。カレンダー処理など、公知の処理も可能である。
【００１９】
［非透気性支持体］
非透気性支持体（低透気性支持体を含む）としては、セロハン、ポリエチレン、ポリプロピレン、軟質ポリ塩化ビニル、硬質ポリ塩化ビニル、ポリエステル等のフィルム類、アート紙、コート紙、キャスト塗被紙、箔紙、クラフト紙、ポリオレフィン樹脂被覆紙、含浸紙、蒸着紙、水溶性紙等の紙類、金属フォイル、合成紙などのシート類が例示されるが、写真調のインクジェット記録用シートにするためには、アート紙、コート紙、バライタ紙、印画紙原紙、合成紙、ポリオレフィン樹脂被覆紙が好ましい。中でも、合成紙、ポリエチレン樹脂被覆紙が好ましく、とりわけ、酸化チタンを練り込んだポリエチレン樹脂被覆紙、所謂ＲＣ紙からなる支持体は、仕上がった外観が写真印画紙と同等であるため、特に好ましく用いられる。また、ゼラチンが塗工された支持体も好ましい。
【００２０】
ポリエチレン樹脂被覆紙では、ポリエチレン層の厚みは３〜５０μｍであることが好ましく、５〜３０μｍであることがより好ましい。ポリエチレン層の厚みが３μｍ未満であると、樹脂被覆時にポリエチレンの穴等の欠陥が多くなりやすく、厚みのコントロールが困難になる場合が多く、平滑性も得にくくなる。一方、５０μｍを超えると、コストが増加する割には、得られる効果が小さく、不経済である。
【００２１】
「下塗り層」
支持体は、下塗り層を有していても良い。下塗り層は、インク受容層に着弾したインクの着色成分と溶媒成分をいち早く分離するための吸収層、インク受容層で吸収しきれないインク溶媒を吸収する為の吸収層、インク溶媒を支持体に浸透を防ぐ為の遮蔽層、記録シートの光沢性を高める為に支持体表面を平滑にする平滑化層、記録シートの色調を調節するための着色層などが例示できる。本発明では、特に断らない限り、下塗り層を含めて支持体という。
【００２２】
「インク受容層」
本発明は、上記支持体上にインク受容層を形成する際に、ポリビニルアルコールに対して架橋可能な架橋剤の水溶液を、インク受容層形成用塗液の塗工に先立って、あるいは同時に支持体に塗工するものである。
【００２３】
［架橋剤］
架橋剤の水溶液中に含まれる架橋剤としては、ポリビニルアルコールと架橋する物質、例えば、ホウ素化合物、エポキシ化合物、グリシジル化合物、アルミニウム化合物、クロム化合物、ジルコニウム化合物等が挙げられるが、本発明は、硝酸ジルコニル、塩化ジルコニル、ヒドロキシ塩化ジルコニルから選ばれる少なくとも一種を使用する。これらの架橋剤と、特定のポリビニルアルコールを組み合わせた場合、インク受容層形成用塗液の増粘又はゲル化の進行が適度に速いためか、インク吸収性を損なうことなく、インク受容層のひび割れ、折れ割れを改善することができ、インクジェットプリンタで印字した際のインク耐水性が良好となる。架橋剤の含有量は、ＺｒＯ２換算で０．１〜５ｇ／ｍ２あることが好ましく、０．５〜３ｇ／ｍ２になるように調整することがより好ましい。
【００２４】
なお、硝酸ジルコニルを使用する場合は、支持体に炭酸カルシウム等のカルシウムがあると光により黄変しやすいので、配合量を減らすことが好ましい。具体的には、紙支持体の填料として炭酸カルシウムの使用を控え、カオリンやタルク等を用いる、下塗り層に炭酸カルシウムやサチンホワイトの使用を控え、カオリンやシリカ等を用いると良い。
【００２５】
架橋剤水溶液中には、界面活性剤が含まれていてもよい。界面活性剤としては、アニオン系界面活性剤、カチオン系界面活性剤、ノニオン系界面活性剤のいずれであってもよい。上記界面活性剤の中でも、インクジェットプリンタのインクとの親和性が高いことから、ノニオン系界面活性剤が好ましく、さらには、ノニオン系界面活性剤の中でも、アセチレングリコール系、アルキルエーテル系界面活性剤が好ましい。
【００２６】
さらに、架橋剤水溶液中には、各種分散剤、増粘剤、消泡剤、着色剤、帯電防止剤、防腐剤、蛍光染料、有色顔料等の各種助剤が含まれていてもよい。
【００２７】
［塗工方法］
支持体への架橋剤水溶液の塗工方法としては、例えば、ブレードコーター、エアナイフコーター、ロールコーター、バーコーター、グラビアコーター、ロッドブレードコーター、リップコーター、ダイコーター、カーテンコーター、スライドビードコーター等が挙げられる。
【００２８】
［微粒子］
インク受容層形成用塗液に含まれる微粒子としては、例えば、非晶質シリカ（湿式法および乾式法によって製造される合成非晶質シリカ、およびアルミナ等によるカチオン変性シリカを含む）、非晶質シリカとカチオン性化合物を混合し凝集させることによって得られる非晶質シリカ−カチオン性化合物凝集体粒子、カオリン、クレー、焼成クレー、酸化亜鉛、酸化スズ、二酸化チタン、硫酸マグネシウム、水酸化アルミニウム、アルミノシリケート、アルミナ、アルミナ水和物、コロイダルシリカ、炭酸カルシウム、サチンホワイト、珪酸アルミニウム、スメクタイト、ゼオライト、珪酸マグネシウム、炭酸マグネシウム、酸化マグネシウム、珪藻土、スチレン系プラスチックピグメント、尿素樹脂系プラスチックピグメント、ベンゾグアナミン系プラスチックピグメントなどが挙げられる。
これらの中でも、得られるインクジェット記録用シートの光沢、インク吸収性のバランスが取り易いことから、非晶質シリカ、アルミノシリケート、アルミナ、アルミナ水和物からなる群から選ばれた少なくとも１種を含むことが好ましい。インク受容層形成用塗液に含まれる微粒子においても、微粒子の平均二次粒子径は、特に光沢の観点から、０．７μｍ以下であることが好ましい。
ここでいう平均二次粒子径は、顔料の水分散液を、濃度１％に調整し、２５℃の条件で、動的光散乱法により求めた数平均二次粒子径である。本発明では、測定装置は、濃厚系粒径アナライザー  ＦＰＡＲ−１０００（大塚電子株式会社製）を使用した。
【００２９】
［ポリビニルアルコール］
インク受容層形成用塗液に含まれるポリビニルアルコールとしては、例えば、未変性ポリビニルアルコール、カチオン変性ポリビニルアルコール、シリル変性ポリビニルアルコールおよびアセトアセチル変性ポリビニルアルコール等が挙げられる。これらの中で、インク吸収性、ひび割れ抑制の点から、重合度が２０００以上のものを使用する。重合度が２０００未満では、得られるインク受容層のひび割れ制御が困難である。重合度が３０００以上となると、インク受容層のひび割れが生じがたくなり、５０００を超えるものは、実用上、入手が困難なことから、重合度３０００〜５０００であるポリビニルアルコールを使用することが好ましい。また、架橋剤と十分な反応が得られ、ひび割れ制御が容易となることから、ケン化度は９７％以上であることが好ましい。
【００３０】
ポリビニルアルコールは、微粒子１００質量部に対して、好ましくは１〜１００質量部、より好ましくは５〜５０質量部の範囲で使用される。ポリビニルアルコールと架橋剤との質量比としては、２０：１〜１：２０が好ましく、１０：１〜１：１０がより好ましい。質量比をこの範囲内とすることにより、ひび割れ抑制、インク耐水性およびインク吸収性により優れるインクジェット記録用シートが得られる。
【００３１】
［媒染剤］
本発明では、インク耐水性及び定着性の向上を図るために、インク受容層形成用塗液に媒染剤が含有されるのが好ましい。媒染剤は、有機媒染剤と無機媒染剤が挙げられる。有機媒染剤及び無機媒染剤はそれぞれ単独種で使用しても良いし、有機媒染剤及び無機媒染剤を併用してもよい。
【００３２】
有機媒染剤は、カチオン性基として、第１級〜第３級アミノ基、又は第４級アンモニウム塩基を有するポリマー媒染剤が挙げられる。これら媒染剤は、色材受容層のインク吸収性良化の観点から、平均分子量が５００〜５０００００の化合物が好ましい。無機媒染剤としては、マグネシウム、アルミニウム、カルシウム、スカンジウム、チタン、バナジウム、マンガン、鉄、ニッケル、銅、亜鉛、ガリウム、ゲルマニウム、ストロンチウム、イットリウム、ジルコニウム、モリブデン、インジウム、バリウム、ランタン、セリウム、プラセオジミウム、ネオジミウム、サマリウム、ユーロピウム、ガドリニウム、ジスロプロシウム、エルビウム、イッテルビウム、ハフニウム、タングステン、ビスマスから選択される金属の塩又は錯体が挙げられる。中でも、アルミニウム含有化合物、チタン含有化合物、ジルコニウム含有化合物、元素周期律表第ＩＩＩＢ族シリーズの金属化合物（塩又は錯体）が好ましい。
【００３３】
媒染剤含有量は、インク受容層の全固形分質量に対して、１〜２０質量％が好ましく、２〜１５質量％がより好ましい。
【００３４】
［その他の成分］
インク受容層形成用塗液には、本発明の目的が達成される範囲内において、水分散性樹脂が含まれていてもよい。水分散樹脂としては、例えば、スチレン−ブタジエン共重合体、メチルメタクリレート−ブタジエン共重合体の共役ジエン系重合体ラテックス、アクリル系重合体ラテックス、スチレン−酢酸ビニル共重合体等のビニル系共重合体ラテックスなどが挙げられる。
【００３５】
また、インク受容層形成用塗液には、界面活性剤が含まれていてもよい。界面活性剤としては、アニオン系界面活性剤、カチオン系界面活性剤、ノニオン系界面活性剤のいずれであってもよい。上記界面活性剤の中でも、インクジェットプリンタのインクとの親和性が高いことから、ノニオン系界面活性剤が好ましく、さらには、ノニオン系界面活性剤の中でも、アセチレングリコール系、アルキルエーテル系界面活性剤が好ましい。
【００３６】
さらに、インク受容層形成用塗液には、各種分散剤、増粘剤、消泡剤、着色剤、帯電防止剤、防腐剤、蛍光染料、有色顔料等の各種助剤が含まれていてもよい。
【００３７】
［塗工方法、乾燥方法］
インク受容層形成用塗液の塗工方法および乾燥方法としては、架橋剤水溶液の塗工方法および乾燥方法と同様のものが適用できる。インク受容層形成用塗液の塗工量は、支持体が透気性支持体の場合には、インク受容層の塗工量が３〜２５ｇ／ｍ２になる量であることが好ましく、非透気性支持体の場合には、１０〜４０ｇ／ｍ２になる量であることが好ましい。塗工量が前記下限値以上であれば、充分なインク吸収性および画質を確保することができ、前記上限値以下であれば、インク受容層のひび割れを抑制できる。また、塗工量が前記範囲であれば、銀塩写真に匹敵する画質を得ることができる。なお、透気性支持体を用いた場合、インク受容層形成用塗液をキャスト法で乾燥仕上げすることもでき、またインク受容層形成用塗液を乾燥後、再湿潤液で湿潤させた後、キャスト法で乾燥仕上げすることも出来る。
【００３８】
［光沢層］
本発明では、光沢を高めるために、インク受容層上に、微粒子を含有する光沢層を形成してもよい。光沢層中の微粒子としては特に限定されないが、コロイダルシリカ、気相法シリカ、アルミナ酸化物は、優れた光沢が得られるので好ましい。
光沢層は、光沢発現を主目的とするため、インク定着機能は必ずしも必要とするものではないが、カチオン性の微粒子を選択することにより、定着性を高めることができる。カチオン性の微粒子としては、カチオン変性されたコロイダルシリカや気相法シリカ、またはアルミナ酸化物等が好ましい。アルミナ酸化物の中では、気相法（フュームド）アルミナ酸化物がより好ましい。
【００３９】
微粒子の形態は、コロイド状であることが好ましい。単分散体であっても凝集粒子分散体であってもよいが、高印字濃度、高光沢を得るために単分散体、もしくは凝集粒子分散体のなかでも粒子径の小さいものが主に好ましく用いられる。具体的には、平均一次粒子径３〜１００ｎｍ、平均（二次）粒子径７００ｎｍ以下の粒子から選択することが好ましい。なお、ここでいう平均（二次）粒子径は、顔料の水分散液を、濃度１％に調整し、２５℃の条件で、動的光散乱法により求めた数平均二次粒子径である。
【００４０】
光沢層は、インク吸収性を阻害しない限り、前記水分散性樹脂やゼラチン、セルロース類、デンプン、前記ポリビニルアルコールなどの水溶性樹脂を適宜含有してもよい。また、必要に応じて、前記媒染剤を含有することもできる。さらに、各種分散剤、増粘剤、消泡剤、着色剤、帯電防止剤、防腐剤、蛍光染料、有色顔料等の各種助剤が含まれていてもよい。
【００４１】
光沢層の形成方法としては、例えば、インク受容層上に、微粒子と溶媒とを含有する光沢層形成用塗液を塗工する、或いはインク受容層形成用塗液と光沢層形成用塗液を同時多層塗工するとよい。
また、透気性支持体を用いている場合、光沢層用形成塗液が湿潤状態にある間に、加熱された鏡面ドラムに圧着、乾燥して得る、所謂キャスト法により仕上げることもできる。
この場合、鏡面ドラムから剥離しやすくするために、光沢層形成用塗液中に各種離型剤を適宜添加してもよい。離型剤の添加量は微粒子１００質量部に対して０．５〜１０質量部程度が好ましい。
なお、支持体が非透気性支持体や低透気性支持体の場合、光沢層形成用塗液を塗工後すぐ、或いは塗工しながら鏡面ドラムに押し当て（例えば、ＷＯ０３／０３９８８１号公報に示されるようにニップする）、後工程の乾燥装置で乾燥することもできる。
【００４２】
光沢層形成用塗液の固形分塗工量は、０．１〜１０ｇ／ｍ２の範囲が好ましく、０．２〜５ｇ／ｍ２がより好ましく、０．５〜２ｇ／ｍ２がさらに好ましい。塗工量が少なすぎると、塗膜が薄くなり光による干渉色が生じやすく、一方、塗工量が多すぎると、インク吸収速度が著しく低下し、また、透明性が低下するおそれがある。
【００４３】
［その他の塗工層］
本発明は、透気性支持体のカールや搬送性などを改良する目的で裏面層を設けることが可能である。また、写真の風合いを出すために裏面層にポリエチレン被覆層を設けても良い。
また、支持体の他面には、インクジェット記録、感熱記録、熱転写記録、磁気記録などの記録適性を付与する公知の記録層、粘着剤、接着剤などの接着剤層を形成してもよい。また、別の支持体と貼り合せたりすることも可能である。
【実施例】
【００４４】
以下に実施例を挙げて、本発明をより具体的に説明するが、本発明は勿論これらに限定されるものではない。また、例中の部および％は、特に断らない限り、それぞれ質量部および質量％のことである。
【００４５】
（シリカゾルＡ）
市販気相法シリカ（日本アエロジル社製、商品名：アエロジルＡ２００、比表面積２００ｍ２／ｇ）にジアリルジメチルアンモニウムクロライド（商品名：シャロールＤＣ−９０２Ｐ、第一工業製薬社製）１０部を添加し、をサンドグラインダーにより分散した後、圧力式ホモジナイザーで更に分散し、平均粒子径が０．０８μｍになるまでサンドグラインダーと圧力式ホモジナイザーの分散操作を繰り返し、水分散液を調製した。
【００４６】
（支持体Ａ）
木材パルプ（ＬＢＫＰ：フリーネス＝４５０ｍｌＣＳＦ，Ｚｅ−Ｅ−Ｐ−Ｄの４段シーケンスで製造した塩素フリーパルプ）１００部に、填料（炭酸カルシウムとタルクを７：３で混合したもの）を７部、市販サイズ剤０．０４部、硫酸バンド０．４５部、澱粉１．００部、歩留向上剤少々よりなる製紙材料を使用し、長網抄紙機にて坪量１７５ｇ／ｍ２の上質紙を得た後、ドライヤー、サイズプレス、１００ｋｇ／ｃｍの線圧でスーパーカレンダー処理を施し、紙支持体とした。上記サイズプレス工程にはカルボキシル変性ポリビニルアルコールとデンプン（商品名：エースＡ、王子コーンスターチ（株）製）を４：１で混合溶解させたもの６．５％、外添サイズ剤としてアルキルケテンダイマー（商品名：ＳＰＫ−２８７、荒川化学工業（株）製）０．５％を含むサイズプレス液を使用した。得られた紙支持体の灰分は５％、厚さは２００μｍであった。
【００４７】
（支持体Ｂ）
上記支持体Ａの両面にコロナ放電処理を施した後、バンバリーミキサーで混合分散した下記ポリオレフィン樹脂組成物１を、支持体Ａのフェルト面側に、塗工量２５ｇ／ｍ２となるようにＴ型ダイを有する溶融押出し機（溶融温度３２０℃）により塗工した。また、下記ポリオレフィン樹脂組成物２を、支持体Ａのワイヤー側に、塗工量２０ｇ／ｍ２となるように上記溶融押出し機で塗工した。その後、フェルト面側を鏡面のクーリングロール、ワイヤー面側を粗面のクーリングロールで冷却固化して、平滑度（王研式、Ｊ．ＴＡＰＰＩ  Ｎｏ．５）が６０００秒、不透明度（ＪＩＳ  Ｐ８１３８）が９３％の樹脂被覆した支持体Ｂを得た。
【００４８】
［ポリオレフィン樹脂組成物１］
直鎖型低密度ポリエチレン（密度０．９２６ｇ／ｃｍ３、メルトインデックス２０ｇ／１０分）３５部、低密度ポリエチレン（密度０．９１９ｇ／ｃｍ３、メルトインデックス２ｇ／１０分）５０部、アナターゼ型二酸化チタン（商品名：Ａ−２２０、石原産業社製）１５部、ステアリン酸亜鉛０．１部、酸化防止剤（商品名：Ｉｒｇａｎｏｘ  １０１０、チバスペシャルティケミカルズ社製）０．０３部、群青（商品名：青口群青ＮＯ．２０００、第一化成社製）０．０９部、蛍光増白剤（商品名：ＵＶＩＴＥＸ  ＯＢ、チバスペシャルティケミカルズ社製）０．３部を混合して、ポリオレフィン樹脂組成物１を得た。
【００４９】
［ポリオレフィン樹脂組成物２］
高密度ポリエチレン（密度０．９５４ｇ／ｃｍ３、メルトインデックス２０ｇ／１０分）６５部、低密度ポリエチレン（密度０．９１９ｇ／ｃｍ３、メルトインデックス２ｇ／１０分）３５部を溶融混合して、ポリオレフィン樹脂組成物２を得た。
【００５０】
（支持体Ｃ）
前記支持体Ａの填料（炭酸カルシウムとタルクを７：３で混合したもの）を填料（炭酸カルシウムとタルクを１：９で混合したもの）に変更して、紙支持体とした。得られた紙支持体の灰分は５％、厚さは２００μｍであった。
【００５１】
（支持体Ｄ）
前記支持体Ａの填料（炭酸カルシウムとタルクを７：３で混合したもの）を填料（タルク）に変更して、紙支持体とした。得られた紙支持体の灰分は５％、厚さは２００μｍであった。
【００５２】
（支持体Ｅ）
前記支持体Ａの填料（炭酸カルシウムとタルクを７：３で混合したもの）を填料（焼成カオリン）に変更して、紙支持体とした。得られた紙支持体の灰分は５％、厚さは２００μｍであった。
【００５３】
（支持体Ｆ）
前記支持体Ａの填料（炭酸カルシウムとタルクを７：３で混合したもの）を添加せずに、紙支持体とした。得られた紙支持体の厚さは２００μｍであった。
【００５４】
実施例１
支持体Ａ上に、下記架橋剤水溶液を、メイヤーバーを用いて塗工量が１．５ｇ／ｍ２となるように塗工し、その後、下記インク受容層形成用塗液をダイコーターで塗工量が１５ｇ／ｍ２となるように塗工、乾燥してインクジェット記録用シート１を得た。
（架橋剤水溶液）
硝酸ジルコニル（商品名：ジルコゾールＺＮ、第一稀元素化学社製）をＺｒＯ２濃度に換算して１２％に水で希釈後、市販界面活性剤（花王社製、商品名：エマルゲン７０９）を０．０６部添加して架橋剤水溶液を調製した。
（インク受容層形成用塗液の形成）
シリカゾルＡ１００部、ポリビニルアルコール（商品名：ＰＶＡ−１３５、重合度：３５００、ケン化度：９８％、クラレ社製）２０部を混合し、インク受容層形成用塗液Ａとした。
【００５５】
実施例２
実施例１の架橋剤水溶液で用いた硝酸ジルコニルの代わりに塩化ジルコニル（商品名：ジルコゾールＺＣ−２０、第一稀元素化学社製）を用いた以外は、実施例１と同様にしてインクジェット記録用シート２を得た。
【００５６】
実施例３
実施例１の架橋剤水溶液で用いた硝酸ジルコニルの代わりにヒドロキシ塩化ジルコニル（商品名：ジルコゾールＺＣ−２、第一稀元素化学社製）を用いた以外は、実施例１と同様にしてインクジェット記録用シート３を得た。
【００５７】
比較例１
実施例１の架橋剤水溶液で用いた硝酸ジルコニルの代わりに１２％ホウ砂水溶液を用いた以外は、実施例１と同様にしてインクジェット記録用シート４を得た。
【００５８】
比較例２
実施例１の架橋剤水溶液で用いた硝酸ジルコニルの代わりに酢酸ジルコニル（商品名：ジルコゾールＺＡ−３０、第一稀元素化学社製）を用いた以外は、実施例１と同様にしてインクジェット記録用シート５を得た。
【００５９】
比較例３
実施例１の架橋剤水溶液で用いた硝酸ジルコニルの代わりに炭酸ジルコニルアンモニウム（商品名：ジルコゾールＡＣ−２０、第一稀元素化学社製）を用いた以外は、実施例１と同様にしてインクジェット記録用シートの製造を試みた。しかし、インク受容層形成用塗液Ａのポリビニルアルコールと炭酸ジルコニルアンモニウムとがゲル化を起こしたため、支持体上にインク受容層形成用塗液Ａを塗工できなかった。そのため、インクジェット記録用シートの製造を中止した。
【００６０】
比較例４
実施例１において、インク受容層形成用塗液のポリビニルアルコール（商品名：ＰＶＡ−１３５、重合度：３５００、ケン化度：９８％、クラレ社製）の代わりにポリビニルアルコール（商品名：ＰＶＡ−１１７、重合度：１７００、ケン化度：９８％、クラレ社製）とした以外は、実施例１と同様にしてインクジェット記録用シート６を得た。
【００６１】
実施例４
実施例１において、インク受容層形成用塗液のポリビニルアルコール（商品名：ＰＶＡ−１３５、重合度：３５００、ケン化度：９８％、クラレ社製）の代わりにアセトアセチル変性ポリビニルアルコール（商品名：ゴーセファイマーＺ−４１０、重合度：２４００、ケン化度：９８％、日本合成化学工業社製）とした以外は、実施例１と同様にしてインクジェット記録用シート７を得た。
【００６２】
実施例５
実施例１において、インク受容層形成用塗液のポリビニルアルコール（商品名：ＰＶＡ−１３５、重合度：３５００、ケン化度：９８％、クラレ社製）の代わりにポリビニルアルコール（商品名：ＰＶＡ−２３５、重合度：３５００、ケン化度：８８％、クラレ社製）とした以外は、実施例１と同様にしてインクジェット記録用シート８を得た。
【００６３】
実施例６
実施例１において、支持体Ａの代わりに支持体Ｂに変更し、インク受容層形成用塗液の塗工量を１５ｇ／ｍ２から２０ｇ／ｍ２となるように変更した以外は、実施例１と同様にしてインクジェット記録用シート９を得た。
【００６４】
実施例７
（光沢層を有するインクジェット記録用シートの作成）
カチオン性コロイダルシリカ（商品名：スノーテックスＡＫ、日産化学工業社製）１００部にポリビニルアルコール（商品名：ＰＶＡ−１１７、重合度：１７００、ケン化度：９８％、クラレ社製）を１０部、カチオン性離型剤（商品名：ペルトールＮ８５６、近代化学社製）を１部混合し、５％に希釈してシリカ分散液を調製した。次いで、このシリカ分散液を実施例１で得られたインクジェット記録用シート１のインク受容層上に塗工した。そして、湿潤状態にあるうちに、塗工面を、表面温度１００℃としたクロム鍍金仕上げの鏡面ドラムに線圧２０００Ｎ／ｃｍで圧接して光沢層を形成、乾燥してインクジェット記録用シート１０を得た。光沢層の厚みは１μｍであった。
【００６５】
実施例８
実施例１において、支持体Ａの代わりに支持体Ｃに変更した以外は、実施例１と同様にしてインクジェット記録用シート１１を得た。
【００６６】
実施例８
実施例１において、支持体Ａの代わりに支持体Ｄに変更した以外は、実施例１と同様にしてインクジェット記録用シート１２を得た。
【００６７】
実施例８
実施例１において、支持体Ａの代わりに支持体Ｅに変更した以外は、実施例１と同様にしてインクジェット記録用シート１３を得た。
【００６８】
実施例８
実施例１において、支持体Ａの代わりに支持体Ｆに変更した以外は、実施例１と同様にしてインクジェット記録用シート１４を得た。
【００６９】
（評価方法）
上述した実施例および比較例のインクジェット記録用シートにおけるインク受容層のひび割れ、折り割れ、耐水性および７５度表面光沢度、インク吸収性を以下のように評価した。その結果を表１に示す。
【００７０】
（インク受容層のひび割れ）
インク受容層のひび割れの程度を目視により評価した。
◎：ひび割れがまったく見られない。
○：ひび割れは見られないが面質が若干劣る。実用上問題ない。
△：部分的にひび割れが発生するが、実用上問題ない。
×：ひび割れが発生し、実用上問題あり。
【００７１】
（インク受容層の折り割れ）
インクジェットプリンタ（ヒューレット・パッカード社製、Ｐｈｏｔｏｓｍａｒｔ  Ｃ８１８０）により、ブラックベタ印字を行い、ベタ印字部のインク受容層の折り割れの程度を目視により評価した。インクカートリッジとしては、ヒューレット・パッカード社製１１７インク（黒、シアン、ライトシアン、マゼンタ、ライトマゼンタ、イエロー）を用いた。
◎：折り割れがまったく見られない。
○：若干折り割れが発生するが、実用上問題ない。
×：折り割れが発生し、実用上問題あり。
【００７２】
（インク耐水性）
インクジェットプリンタ（セイコーエプソン社製、ＰＭ−Ａ８４０）により、黒ベタ印字および文字印字を行い、黒ベタ印字部および文字印字部の上にイオン交換水をスポイトで１滴滴下して、放置、乾燥後に、黒ベタ印字部および文字印字部のインクのにじみの程度を目視により評価した。なお、インクカートリッジとしては、セイコーエプソン社製ＩＣＢｋ３２、ＩＣＣ３２、ＩＣＭ３２、ＩＣＹ３２、ＩＣＬＣ３２およびＩＣＬＭ３２を使用した。
○：黒ベタ印字部および文字印字部ともほとんどにじまない。
×：黒ベタ印字部および文字印字部ともにじみ、実用上問題あるレベル。
【００７３】
（７５度表面光沢度）
ＪＩＳ−Ｐ８１４２に記載の方法により、インクジェット記録用シートのインク受容層表面の７５度光沢度を測定した。
【００７４】
（インク吸収性）
インクジェットプリンタ（キヤノン社製、ＰＩＸＵＳ  ｉＰ４３００）により、グリーンベタ印字を行い、ベタ印字部のインク吸収の程度を目視により評価した。インクカートリッジとしては、キヤノン社製ＢＣＩ−７Ｂｋ、ＢＣＩ−７Ｃ、ＢＣＩ−７Ｍ、ＢＣＩ−７ＹおよびＢＣＩ−３ｅＢｋを用いた。
◎：ベタ印字部にムラが見られず、良好な状態。
○：ベタ印字部にムラが若干見られるが、殆ど問題にはならないレベル。
【００７５】
【表１】
2010179647.tif 000002
【００７６】
表１の結果からも明らかなように、本発明によって、得られたインクジェット記録用シートは、ひび割れ、折り割れが抑制され、かつインク耐水性が優れていた。
【００７７】
（評価方法）
上述した実施例および比較例のインクジェット記録用シートにおけるインク受容層の耐光性を以下のように評価した。その結果を表２に示す。
【００７８】
（耐光性）
得られたインクジェット記録用シートを耐光性試験機（スーパーキセノンウェザーメーターＳＸ−７５型、スガ試験機製）を用いて以下の条件で処理を行い、シートの黄変の程度を目視により評価した。
（処理条件）
照射量：８０ｗ／ｍ２
照射時間：７２時間
照射環境：２４℃、６０％ＲＨ
（目視評価）
◎：黄変がまったく見られない。
○：ほとんど黄変が見られない。実用上問題ない。
△：わずかに黄変が見られるが、実用上問題ない。
×：黄変が見られるが、保存条件を制限すれば、記録シートとして問題ない。
さらに測色試験機（分光白色度測色計ＳＣ−１０ＷＮ型、スガ試験機製）を用いて色差
（ΔＥ）を測定した。なお、ΔＥは、以下の式により算出した値である。
（式）
ΔＥ＝√（Ｌ*1−Ｌ*2）２＋（ａ*1−ａ*2）２＋（ｂ*1−ｂ*2）２
なお、Ｌ*1、ａ*1、ｂ*1は耐光性試験処理前のＬ*、ａ*、ｂ*値であり、Ｌ*2、ａ*2、ｂ*2は耐光性試験処理後のＬ*、ａ*、ｂ*値である。
【００７９】
【表２】
2010179647.tif 000003
【００８０】
表２の結果からも明らかなように、硝酸ジルコニルを用いる場合、支持体の炭酸カルシウムの配合量を少なくすると、耐光性が優れたインクジェット記録用シートとなる。
【産業上の利用可能性】
【００８１】
本発明のインクジェット記録用シートの製造方法では、支持体上に塗工された架橋剤水溶液中の架橋剤とインク受容層形成用塗液中のポリビニルアルコールの増粘またはゲル化の進行が適度に速いことにより、インクジェット記録用シートのひび割れや折り割れを抑制することが出来る。また、架橋剤水溶液中の架橋剤が媒染剤でもあることから、インクジェット記録用シートの耐水性を向上することが出来る。
本発明は、インク受容層のひび割れとＣ型給紙のインクジェットプリンタで生じていた記録時の折り割れを抑制し、光沢、画質、インク吸収性のいずれもが優れ、さらに耐水性に優れたインクジェット記録用シートを提供することができる。